КЕРАМИЧЕСКАЯ МАССА
CERAMIC MIXTURE

Изобретение относится к области технологии силикатов и касается составов керамических масс, которые могут быть использованы для изготовления изделий декоративно-художественного назначения.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности изделий, полученных из керамической массы.
Технический результат достигается тем, что керамическая масса, включающая каолин, глину, мраморную муку, керамический череп, дополнительно содержит маршалит при следующем соотношении компонентов, мас.%: каолин 54,9-64,7; глина 20,0-25,0; мраморная мука 0,05-0,15; керамический череп 0,05-0,15; маршалит 15,0-20,0.
В таблице приведены составы керамической массы.
Таблица
Компоненты
Состав, мас.%:
1
2
3
Каолин
54,9
59,8
64,7
Глина
25,0
22,5
20,0
Мраморная мука
0,05
0,1
0,15
Керамический череп
0,05
0,1
0,15
Маршалит
20,0
17,5
15,0
Прочность на сжатие, МПа
~45
~50
~50
Для приготовления керамической массы могут быть использованы каолины Просяновского, Глуховецкого, Алексеевского и других месторождений; глины Дружковского, Латненского, Трошковского и других месторождений.
Компоненты дозируют в требуемых количествах, размалывают мокрым способом до остатка на сетке №008 не более 2% и готовят керамическую массу с влажностью 40-55%, из которой в гипсовых формах отливают изделия. Изделия, извлеченные из форм, подсушивают до влажности не более 6%. Поверхность изделий расписывают цветными ангобами и при температуре 1180-1280°С проводят обжиг.
Источники информации
1. Болгария А.с. №44772, 1989.